(57)【要約】【課題】ロール体の巻きズレによる製品の傷を防止し、フィルムロールの巻き姿が良好なロール体を提供することを課題とする。また、巻きズレを防止するための手段を有するロール体の製造方法を提供することを課題とする。【解決手段】少なくとも片面にエンボス面を有するエンボス層を備えるロール体であって、エンボス面には、光を複数の方向に反射する凹凸状の反射構造により構成される絵柄を有する複数の絵柄記録領域と、ロール体の幅方向に延在し、側面と頂面からなる突起状のリブ状構造を有する複数のリブ領域とを備え、複数のリブ領域の間に絵柄記録領域が配置され、リブ状構造の頂面は平坦であり、リブ状構造の高さは、反射構造の頂点より高いことを特徴とするロール体。【選択図】図１
2020093523.tif 000002
【特許請求の範囲】
【請求項１】
少なくとも片面にエンボス面を有するエンボス層を備えるロール体であって、
エンボス面には、光を複数の方向に反射する凹凸状の反射構造により構成される絵柄を有する複数の絵柄記録領域と、
ロール体の幅方向に延在し、側面と頂面からなる突起状のリブ状構造を有する複数のリブ領域とを備え、  
複数のリブ領域の間に絵柄記録領域が配置され、リブ状構造の頂面は平坦であり、リブ状構造の高さは、反射構造の頂点より高いことを特徴とするロール体。
【請求項２】
前記リブ状構造の頂部は、光を散乱する散乱構造である請求項１に記載のロール体。
【請求項３】
前記リブ状構造の側面は傾斜しており、側面と頂面との間に曲面を有することを特徴とする請求項１または２に記載のロール体。
【請求項４】
前記リブ状構造の側面の断面形状は、傾斜してかつ丸みを有しており、前記丸みはリブ状構造の中心に向かって凸の曲線となっていることを特徴とする請求項１または２に記載のロール体。
【請求項５】
前記リブ領域と前記絵柄記録領域の間に平坦面を有することを特徴とする請求項１から４のいずれかに記載のロール体。
【請求項６】
前記絵柄記録領域の凹凸状の反射構造が台形構造を有することを特徴とする請求項１から５のいずれかに記載のロール体。
【請求項７】
前記絵柄記録領域は、前記反射構造の凹凸の高さ（または深さ）／ピッチ比で表されるアスペクト比が０．３以上３．０以下で、反射構造の凹凸のピッチが０．１μｍ以上１５μｍ以下であることを特徴とする請求項１から６のいずれかに記載のロール体。
【請求項８】
前記絵柄記録領域は、２５０ｎｍ以上４１０ｎｍ以下の波長領域の紫外線を吸収し、硬化する紫外線硬化性樹脂からなることを特徴とする請求項１から７のいずれかに記載のロール体。
【請求項９】
前記リブ領域は、３００ｎｍ以上４１０ｎｍ以下の波長領域の紫外線を吸収し、硬化する紫外線硬化性樹脂からなることを特徴とする請求項１から８のいずれかに記載のロール体。
【請求項１０】
請求項１から９のいずれかに記載のロール体の製造方法であって、
ロール体のエンボス層にエンボス面を転写形成するための凹凸構造成型層と積層体用基材とを有する積層体を作製する積層体作製工程と、
前記積層体の凹凸構造成型層の上に紫外線硬化性樹脂からなるエンボス層を塗布形成するエンボス層塗布工程と、
エンボス層の上に基材をラミネートするラミネート工程と、
基材上から紫外線を照射してエンボス層を硬化させる紫外線硬化工程と、
積層体用基材を剥離しながらロール体を巻き取る巻き取り工程とを備え、
前記エンボス層塗布工程から前記巻き取り工程までの工程がロールツーロール方式で行われることを特徴とする、ロール体の製造方法。
【請求項１１】
請求項１０のロール体の製造方法において、
前記積層体作製工程が、
積層体用基材上にリブ領域を塗布形成するリブ領域形成工程と、
紫外線硬化性樹脂からなる凹凸構造成型層を塗布し、前記反射構造を転写するための賦形版を用いて熱圧成形することで、凹凸構造成型層に反射構造を転写形成する熱圧成形工程と、
紫外線照射によって凹凸構造成型層を硬化させる紫外線照射工程と、
積層体と賦形版をロール状に巻き取ることで離型する巻き取り工程とを備える、
ことを特徴とするロール体の製造方法。
【発明の詳細な説明】
【技術分野】
【０００１】
本発明の実施形態は成形物品を連続的に製造するためのロール体、及びロール体の製造方法に関する。
【背景技術】
【０００２】
従来、マイクロレンズ等の光学製品を連続的に製造するために、成形用のロール体を用いている。ロール体には凹凸面を有したレリーフ層が備えられており、そのようなロール体を量産する方法として、ロールツーロールのＵＶナノインプリント法を用いた方法が知られている。
【０００３】
この方法は、まず紫外線硬化性組成物を含む塗工液を基材または原版に塗工し、次いで、基材と原版とを塗工液を介して圧接する。そして、塗工液に紫外線を照射した後、硬化した塗工液を基材とともに原版から剥離する。これによって、基材とレリーフ層とを備えるロール体を得る（例えば、特許文献１）。
【０００４】
しかしながら、上記の方法ではロール体を巻き取る際に、表面の絵柄の凹凸によって巻き取りの圧力が不均一な部分が生じることで正常に巻き取られず、巻きズレを生じることがあった。また長尺のロールを分割するため、スリットを入れる際にも巻きズレが発生しやすいという問題があった。また巻きズレに伴い、ロール体にたわみが生じ、ロール体を加工装置内で搬送する際に蛇行する等の不具合のおそれがあった。  
また、巻きズレによりフィルムロールに傷が入ると、絵柄領域の凹凸構造が表現する光学効果が損なわれるという問題もある。
【先行技術文献】
【特許文献】
【０００５】
【特許文献１】特開２００３−３０５７３６号公報
【発明の概要】
【発明が解決しようとする課題】
【０００６】
上記の問題点に鑑み、本発明は、ロール体の巻きズレによる製品の傷を防止し、フィルムロールの巻き姿が良好なロール体を提供することを課題とする。また、巻きズレを防止するための手段を有するロール体の製造方法を提供することを課題とする。
【課題を解決するための手段】
【０００７】
本発明はこれらの課題を解決すべくなされたものである。
すなわち本発明の第１の側面は、
少なくとも片面にエンボス面を有するエンボス層を備えるロール体であって、
エンボス面には、光を複数の方向に反射する凹凸状の反射構造により構成される絵柄を有する複数の絵柄記録領域と、
ロール体の幅方向に延在し、側面と頂面からなる突起状のリブ状構造を有する複数のリブ領域とを備え、  
複数のリブ領域の間に絵柄記録領域が配置され、リブ状構造の頂面は平坦であり、リブ状構造の高さは、反射構造の頂点より高いことを特徴とするロール体である。
【０００８】
また、第２の側面は、
前記リブ状構造の頂部は、光を散乱する散乱構造であるロール体である。
【０００９】
第３の側面は、
前記リブ状構造の側面は傾斜しており、側面と頂面との間に曲面を有することを特徴とするロール体である。
【００１０】
第４の側面は、
前記リブ状構造の側面の断面形状は、傾斜してかつ丸みを有しており、前記丸みはリブ状構造の中心に向かって凸の曲線となっていることを特徴とする請求項１または２に記載のロール体である。
【００１１】
第５の側面は、
前記リブ領域と前記絵柄記録領域の間に平坦面を有することを特徴とするロール体である。
【００１２】
第６の側面は、
前記絵柄記録領域のロール端側に台形構造を有することを特徴とするロール体である。
【００１３】
第７の側面は、
前記絵柄記録領域は、前記反射構造の凹凸の高さ（または深さ）／ピッチ比で表されるアスペクト比が０．３以上３．０以下で、反射構造の凹凸のピッチが０．１μｍ以上１５μｍ以下であることを特徴とするロール体である。
【００１４】
第８の側面は、
前記絵柄記録領域は、２５０ｎｍ以上４１０ｎｍ以下の波長領域の紫外線を吸収し、硬化する紫外線硬化性樹脂からなることを特徴とするロール体である。
【００１５】
第９の側面は、
前記リブ領域は、３００ｎｍ以上４１０ｎｍ以下の波長領域の紫外線を吸収し、硬化する紫外線硬化性樹脂からなることを特徴とするロール体である。
【００１６】
第１０の側面は、
前記ロール体の製造方法であって、
ロール体のエンボス層にエンボス面を転写形成するための凹凸構造成型層と積層体用基材とを有する積層体を作製する積層体作製工程と、
前記積層体の凹凸構造成型層の上に紫外線硬化性樹脂からなるエンボス層を塗布形成するエンボス層塗布工程と、
エンボス層の上に基材をラミネートするラミネート工程と、
基材上から紫外線を照射してエンボス層を硬化させる紫外線硬化工程と、
積層体用基材を剥離しながらロール体を巻き取る巻き取り工程とを備え、
前記エンボス層塗布工程から前記巻き取り工程までの工程がロールツーロール方式で行われることを特徴とする、ロール体の製造方法である。
【００１７】
第１１の側面は、
前記ロール体の製造方法において、
前記積層体作製工程が、
積層体用基材上にリブ領域を塗布形成するリブ領域形成工程と、
紫外線硬化性樹脂からなる凹凸構造成型層を塗布し、前記反射構造を転写するための賦形版を用いて熱圧成形することで、凹凸構造成型層に反射構造を転写形成する熱圧成形工程と、
紫外線照射によって凹凸構造成型層を硬化させる紫外線照射工程と、
積層体と賦形版をロール状に巻き取ることで離型する巻き取り工程とを備える、
ことを特徴とするロール体の製造方法である。
【発明の効果】
【００１８】
本発明のロール体は、リブ領域のリブ状構造によって、ロール体が巻き取られる際の巻き取り圧力がリブ領域にかかり、絵柄記録領域では巻き取り圧力が緩和されることにより、巻きの形が崩れて巻きズレとなることを防止し、これによる製品の傷を防止し、フィルムロールの巻き姿が良好なロール体が得られる。
【００１９】
また、本発明によるリブ状構造によって、巻き取り工程におけるセンサーマークとして絵柄記録領域を検出できることにより、ロール体の次工程への利用を想定した機能を持ち合わせることができる。
【００２０】
また、本発明によるリブ状構造によって、転写形成した積層体のリブ領域において良好な形状が得られる。
【図面の簡単な説明】
【００２１】
【図１】本発明の実施形態に係るロール体の構造を示す概略断面図である。
【図２】ロール体を剥離ロールから剥離した後の平面図である。
【図３】本発明の実施形態に係る積層体の製造方法の例を示すフローチャートである。
【図４】本発明の実施形態に係るロール体の製造方法の例を示すフローチャートである。
【図５】（ａ）リブ構造領域層に凹凸構造成型層を塗工した積層体の断面図である。（ｂ）本発明の実施形態に係る積層体の例を示す断面図である。（ｃ）本発明の実施形態に係る積層体の例を示す平面図である。
【図６】本発明の実施形態における凹凸状の反射構造から成るパターン形状の例を示す平面図である。
【図７】本発明の実施形態における凹凸状の反射構造から成るパターン形状の例を示す断面図である。
【図８】図７に示す凹凸状の反射構造のＸ−Ｘ切断面の例を示す断面図である。
【図９】本発明の実施形態に係る製造工程の例を示す概略図である。
【図１０】積層体にキャスト材料を塗工した積層体の断面図である。
【図１１】積層体にキャスト材料を塗工し、基材でラミネートした積層体の断面図である。
【図１２】図１１のラミネート基材側から紫外線照射する際の積層体の断面図である。
【図１３】本発明の実施形態に係るロール体の例を示す立体図である。
【図１４】ロール体剥離後の積層体の断面図である。
【図１５】ロール体の一面図である。
【図１６】本発明の実施形態に係る製造工程の例を示す概略図である。
【図１７】センサーによるセンサーマーク読み取りを示す概略図である。
【図１８】（ａ）リブ構造領域層を基材に塗工した積層体の断面図である。（ｂ）リブ構造領域層を基材に塗工した積層体の断面図である。（ｃ）リブ構造領域層を基材に塗工した積層体の断面図である。
【図１９】（ａ）積層体とキャスト材料の界面で剥離し、得られたロール体の断面図である。（ｂ）積層体とキャスト材料の界面で剥離し、得られたロール体の断面図である。
【図２０】（ａ）リブ構造領域層を基材に塗工した積層体の断面図である。（ｂ）リブ構造領域層を基材に塗工した積層体の断面図である。
【図２１】（ａ）〜（ｇ）積層体の形成工程及びロール体の剥離工程を示す断面工程図である。
【図２２】（ａ）〜（ｇ）積層体の形成工程及びロール体の剥離工程の他の例を示す断面工程図である。
【発明を実施するための形態】
【００２２】
以下、本発明の実施形態について図を参照しながら詳細を説明する。
【００２３】
（ロール体）
まず図１は、本発明の実施形態においてロール体の積層構成を示す概略断面図である。ロール体１０は、樹脂フィルムからなる基材１１０の上に、エンボス面を有するエンボス層１００が積層され、その上にリブ領域１０２として凹凸マクロ構造部４１およびリブ構造形成層３１が部分的に積層されている。
【００２４】
ここでロール体１０はエンボス層１００を備え、エンボス層１００は少なくとも片面にエンボス加工を施したエンボス面を備えている。
更にエンボス面には、光を複数の方向に反射する反射構造を備えた複数の絵柄記録領域１０１と、前記ロール体１０の幅方向（図１では紙面に直交する方向）に延在し、側面と頂面を有するリブ状構造を備えた複数のリブ領域１０２とを備えており、複数のリブ領域１０２の間に絵柄記録領域１０１があり、リブ状構造の頂面は平面であり、リブ状構造の高さは、絵柄記録領域１０１の反射構造の頂点より高い。
【００２５】
図２はロール体を剥離ロールから剥離した後の状態を示す平面図である。
リブ領域１０２のリブ状構造は、ロール体の長手方向(＝巻取り方向)に垂直の方向に延在している。このリブ状構造は、図１に示すように頂面が平面、すなわち高さが一定であり、また絵柄形成領域より高いため、ロール体が巻き取られたときに、リブ状構造の頂面に巻き取りの圧力がかかる。このため、絵柄形成領域１０１では、巻き取りの圧力が緩和される。なお、図２のＹ−Ｙ’方向における断面が図１に対応する。
【００２６】
また、リブ状構造の頂面に巻き取りの圧力が集中することで、そこでの摩擦が高まるため、巻きの形が崩れてロール体に皺ができたりすることを防止できる。また、頂点が平面であることで、過剰な圧力の集中を防止しつつ、リブ状構造のロール内での摩擦を高める。また、リブ状構造は、ロールの長手方向に垂直な方向、すなわちロールの幅方向に延在しているため、長手方向にカッター刃を入れ、幅方向に複数のストライプ状のロールに分割されるようにスリットした際にも、各ストライプにリブ状構造が残る。そのため、特に巻きズレの問題が発生しやすいスリット後での巻きズレを防止できる。
【００２７】
また、リブ領域１０２とリブ領域１０２の間に絵柄があるため、ストライプから、絵柄記録領域１０１を被転写体に転写する際に、リブ領域１０２のリブ状構造をセンサーマークとして、絵柄記録領域１０１を転写装置のセンサーで検出することができる。
図１７に、センサー１６０によりロール体１０上のセンサーマーク１６１（＝リブ領域）を検出する状態を示す。
【００２８】
リブ領域１０２と絵柄記録領域１０１の間には、反射構造を設けない非構造形成領域を設けてもよい。非構造形成領域を設けることで、センサーが絵柄記録領域１０１の構造をリブ状構造のセンサーマークと誤認識することによる誤作動を防止できる。  
【００２９】
リブ領域１０２は、絵柄記録領域１０１のロール体の幅方向の絵柄の最大幅より長くできる。この最大幅をロール有効幅とする。これにより、ロール体中の絵柄が記録されているロール有効幅全域で、リブ領域とリブ領域の間では、巻き姿が崩れないため、有効幅でのロール体のたわみ等を防止できる。ロール体のたわみは、ロール体を順次、加工機中で搬送する際に、搬送の蛇行等の原因となる。そのため、このたわみを抑制することは、加工適性向上につながる。
【００３０】
尚、絵柄形成領域１０１のロール体幅方向での両端に、絵柄を設けないマージン領域を設けてもよい。マージン部分のロール体の厚みは、絵柄記録領域１０１の最大厚みより薄くできる。このように絵柄記録領域１０１より薄いマージン領域は、ロール体の巻きの状態では、マージン同士が接触せず、浮きのある状態となる。
浮きのある状態で巻かれた部分は、浮きがなく接触した状態で巻かれた部分より密度が小さいため、剛性が低い。つまり、剛性の高い絵柄記録領域に対して、その両端の剛性が低い、すなわちマージン領域は柔軟な領域となる。
【００３１】
このマージン領域は、巻き状態で保管する際のクッションとなる。このクッションは、巻き状態で保管した際に、剛体が衝突した際に、絵柄記録領域を保護することができる。また、ロール有効幅より長いリブ状構造は、マージン領域に剛体が衝突した際に絵柄記録領域１０１が変形することを防止する。このマージンの柔軟性と、絵柄記録領域１０１の剛性は相乗的にロール体を保護する機能を発揮する。
【００３２】
リブ領域１０２のリブ構造形成層３１は、さらに、光を散乱する材料で形成される。絵柄記録領域１０１が反射構造による光学的効果を有することで意匠性を高める効果があるのに対し、リブ領域１０２が光を散乱して反射が小さくなり目立たなくなることで、絵柄記録領域１０１の意匠性が一層高められるという効果を発揮する。また、リブ領域１０２と絵柄記録領域１０１は、濃淡が異なる材料で形成されてもよい。リブ領域１０２に散乱性や濃淡といった効果を加えることで、後工程においてリブ領域１０２をセンサーマークとして活用できる。
なお、具体的な材料については後述する。
【００３３】
次に、ロール体１０を製造するための転写形成に用いられる、積層体２０について説明する。
【００３４】
（積層体）
図５（ａ）、（ｂ）に、積層体２０の形成工程の断面図を示す。
図５（ａ）では、積層体用基材３０上に、後の工程でロール体１０のリブ領域１０２に相当するリブ構造領域層３１が形成されており、さらにリブ構造領域層３１を覆うように凹凸構造成型層４０が積層されている。このとき凹凸構造成型層４０の表面はフラットな状態である。
【００３５】
次に図５（ｂ）では、凹凸構造成型層４０の表面に凹凸構造が形成されている。詳しくは後述するが、別途用意される賦形版を用いて熱圧成形を施すことにより、このような凹凸構造が形成される。凹凸構造は、凹凸マクロ構造部４１と、リブ状構造部４２からなる。
なお、図５の積層体を図１のロール体と対応させると、凹凸マクロ構造部４１はロール体１０の絵柄記録領域１０１に対応し、リブ状構造部４２はロール体１０のリブ領域１０２に対応する。
【００３６】
図５（ｃ）は、積層体２０の平面図を示している。積層体の幅方向に延在するリブ状構造部４２と、凹凸マクロ構造部４１とが、巻取り方向に繰り返し形成されている。凹凸マクロ構造部４１の中には、ロール体１０の絵柄に相当する凹凸構造形成部６１がある。
【００３７】
（基材）
積層体用基材３０は、プラスチックフィルムを用いることができる。プラスチックフィルムは、実質的に透明で、特に紫外線領域及び、紫外線近辺の可視領域で透過性にできる。特に、ｇ線＝４３６ｎｍ、ｈ線＝４０５ｎｍ、i線＝３６５ｎｍの波長の光を透過するものにできる。また、２５０ｎｍ以上、４５０ｎｍ以下の波長の紫外線、可視光を透過するものにできる。
【００３８】
積層体用基材３０は、熱圧成型時の温度に耐えられる材料であればいずれも用いることができ、具体的には、例えばポリエチレンテレフタレート（ＰＥＴ）、ポリエチレンナフタレート（ＰＥＮ）、ポリカーボネート、アクリル樹脂などを例示することができる。またプラスチックフィルムは、二軸延伸フィルムとすることができる。
二軸延伸フィルムの延伸倍率は、高いほど強度が大きくなりやすいが、熱圧成型時に収縮しやすい。そのため、強度と、熱圧成型時の収縮の観点から、延伸倍率は、２．０以上、６．０以下とすることができる。
【００３９】
また、積層体用基材３０は、凹凸構造成型層４０を硬化させるための紫外線を２０％以上透過することが望ましい。これは、凹凸構造成型層４０を硬化させる紫外線の照射が、積層体用基材３０側から実施されるためであり、透過率が低すぎると、凹凸構造成型層４０の硬化に時間を要することとなるためである。
【００４０】
このような積層体用基材３０の厚さは、１６〜１００μｍのものが好適に用いられる。また、積層体用基材３０は、サンドブラスト処理や溶剤処理法などによる表面凹凸処理、あるいはコロナ放電処理、オゾン・紫外線照射処理などの表面の酸化処理、または帯電防止処理や易接着層の塗布処理など、各種処理が施されてあっても何ら問題ない。
【００４１】
（リブ構造領域層）
リブ構造領域層３１の材料としては、耐熱性の高いもの（耐熱性樹脂）が使用され、熱可塑性樹脂、熱硬化性樹脂、紫外線あるいは耐熱性の高い熱硬化性樹脂や電子硬化性樹脂あるいは熱可塑性樹脂の中でも耐熱性の高い、ポリカーボネート樹脂、ポリエーテルイミド樹脂、環状ポリオレフィン共重合体、編成ノルボルネン系樹脂、ポリアミドイミド樹脂、ポリイミド樹脂、ニトロセルロース樹脂等の使用が望まれる。
【００４２】
リブ構造領域層は、熱可塑性樹脂、熱硬化性樹脂、紫外線あるいは電子線硬化性樹脂とすることができる。これらの材料は、容易に基材から剥離できるようにしてもよい。また柔軟性、箔切れ性の観点からは、熱可塑性樹脂が適する。
熱可塑性樹脂は、例えば熱可塑ポリアクリル酸エステル樹脂、塩化ゴム系樹脂、塩化ビニル−酢酸ビニル共重合樹脂、セルロース系樹脂、塩素化ポリプロピレン系樹脂、エポキシ系樹脂、ポリエステル系樹脂、ニトロセルロール系樹脂、スチレンアクリレート系樹脂、ポリエーテル系樹脂、ポリカーボネート系樹脂の単独、混合物あるいは、複合物とすることができる。
【００４３】
また、リブ構造領域層の材料には、ワックス、パウダー、滑材、フィラーを添加することもできる。
例えば箔切れ性や耐摩耗性を考慮し、ワックスは、石油系ワックス、植物系ワックスとできる。滑材は、ステアリン酸等の高級脂肪酸の金属塩、シリコンオイルとできる。パウダーは、フッ素樹脂パウダー、ポリエチレンパウダーとできる。フィラーは、ポリマーフィラーまたは、無機フィラーとできる。ポリマーフィラーは、シリコーン粒子やアクリルニトリル粒子とできる。無機フィラーは、シリカ粒子とできる。
【００４４】
なお、このリブ構造領域層３１は前述のロール体１０に備えたリブ構造領域層３１と同じものであり、積層体２０からロール体１０に移転される。また、リブ構造領域層３１は光を散乱することで、絵柄記録領域１０１の意匠性が一層高められる効果を奏するので、さらに光を散乱する材料とすることがある。
【００４５】
（凹凸構造成型層）
凹凸構造成型層４０は、熱による軟化性および紫外線照射による硬化性を有する樹脂であればいずれも用いることができる。溶剤を含む塗布液として、基材上に塗布ならびに乾燥することによって形成することができる。
【００４６】
積層体用基材３０上に凹凸構造成型層４０を塗布する方法は、特に制限は無く、公知の方法、例えばグラビアコート法、バーコート法、ナイフコート法、ロールコート法、ブレードコート法、ダイコート法などを塗布する塗布液の粘度や厚みに応じて適宜選定して用いることができる。
【００４７】
塗布ならびに乾燥した後の凹凸構造成型層４０の厚みとしては、０．１〜５０μｍであり、さらには０．１〜３０μｍの厚さでよいが、凹凸構造の設計高さによって適宜設定膜厚を変更することができる。
【００４８】
凹凸構造成型層４０を硬化するための紫外線は、少なくとも３００ｎｍ以上４１０ｎｍ以下の波長領域に吸収を示し、さらには、３６０ｎｍ以上３７０ｎｍ以下の波長領域に吸収を示す。
【００４９】
凹凸構造成型層４０は、さらに、２５０ｎｍ以上３００ｎｍ以下の波長領域の紫外線を２０％以上透過する。
【００５０】
凹凸構造成型層４０は、常温においてタックフリーであり、熱による軟化性と紫外線照射による硬化性を有する樹脂であればいずれも用いることができる。
ここで、タックフリーとは、例えばエタノール等で洗浄した指先で塗布膜に触れた際に、指先に付着しない状態と言えるが、さらに望ましくは、凹凸構造成型層４０を塗布した積層体用基材３０を複数枚重ね合わせ、２５℃、６５％ＲＨの恒温恒湿槽に１６時間程放置してもブロッキングが認められないものであることが望ましいと言える。
【００５１】
これは、ブロッキングにより、生産性が低下するほか、凹凸構造成型層４０の塗布面に面荒れが発生し、成形性にも影響を与えるためである。
【００５２】
紫外線硬化性の樹脂には、溶剤を用いてもよい。溶剤を樹脂に添加することで、すなわち液状の紫外線硬化樹脂を用いた場合には、成形層の厚みを均一にしやくなる。さらには平坦構造と高アスペクト構造の境界部分において、気泡の混入を防止することができる。そのため、気泡の混入による硬化不良などの不具合の発生を低減できる。
【００５３】
これは、液状の紫外線硬化樹脂を賦形版と基材の間に供給するため、賦形版の凹部に残された空気が逃げ道を失い、凹凸マクロ構造部と平坦部の境界にたまり易く、また、空気中に含まれる酸素の影響で、硬化が十分に進まない部分が発生するためと思われる。
【００５４】
常温においてタックフリーであり、熱による軟化性と紫外線照射による硬化性を有する樹脂としては、特に限定するものではないが、ウレタン樹脂アクリレート、アクリル樹脂アクリレートやエポキシ樹脂アクリレートなどのポリマー型アクリレートなどを例示することができ、中でもアクリル樹脂アクリレートを含むことが望ましいと言える。
【００５５】
アクリル樹脂アクリレートとは、アクリル骨格の側鎖に反応性の官能基を有する反応性アクリルポリマーであり、常温におけるタックフリー性と、凹凸構造の成形性等を考慮すると、重量平均分子量（Ｍｗ）が５０，０００以上であり、且つベース樹脂主鎖のガラス転移温度（Ｔｇ）が６５℃以上であることが望ましい。
【００５６】
凹凸構造成型層４０は、必ずしも単独の樹脂からなる必要はなく、複数の樹脂を組み合
わせて用いられてあってもよい。
【００５７】
また、凹凸構造成型層４０には、光重合開始剤のほか、増感剤、粘度調整剤、各種溶媒などが添加されてあっても良い。
【００５８】
凹凸構造成型層４０は、硬化させるために照射するＬＥＤ光を吸収する必要があり、少なくとも３００ｎｍ以上４１０ｎｍ以下の波長領域に吸収を示し、さらには、３６０ｎｍ以上３７０ｎｍ以下の波長領域に吸収を示す。  
【００５９】
光重合開始剤としては、例えば、ベンゾフェノン、メチル−ｏ−ベンゾイルベンゾエート、４−メチルベンゾフェノンなどのベンゾフェノン系、２−ベンジル−２−ジメチルアミノ−１−（４−モルフォリノフェニル）−ブタノン、２−（ジメチルアミノ）−２−〔（４−メチルフェニル）メチル〕−１−〔４−（４−モルホリニル）フェニル〕−１−ブタノンなどのアルキルフェノン系、２，４，６−トリメチルベンゾイル−ジフェニル−フォスフィンオキサイド、ビス（２，４，６−トリメチルベンゾイル）−フェニルフォスフィンオキサイドなどのアシルフォスフィンオキサイド系、１，２−オクタンジオン，１−〔４−（フェニルチオ）−２−（０−ベンゾイルオキシム）〕、エタノン，１−〔９−エチル−６−（２−メチルベンゾイル）−９Ｈ−カルバゾール−３−イル〕−１−（０−アセチルオキシム）などのオキシムエステル系、などの各種光重合開始剤を例示することができるが、これらに限定されるものではない。
【００６０】
上述のような凹凸構造成型層４０は、溶媒を含む塗布液として、積層体用基材３０上に塗布ならびに乾燥することによって形成することができる。
【００６１】
塗布ならびに乾燥した後の凹凸構造成型層４０の厚みとしては、０．１〜５０μｍであり、さらには０．１〜３０μｍの厚さである。
【００６２】
この厚みは、設計した凹凸マクロ構造部４１の構造高さ、あるいは深さによって変わる。しかし、０．１μｍ以下であると成形硬化時に凹凸構造成型層４０表面が酸素阻害を受け、十分な硬化反応が望めない。さらに、５０μｍ以上であると均一な凹凸構造成型層４０を設けることが困難となる。
【００６３】
凹凸構造成型層４０に用いる紫外線硬化性の樹脂として、無溶剤型の樹脂を用いることは適しない。無溶剤型の樹脂、すなわち液状の紫外線硬化樹脂を用いた場合には、成形層の厚みを均一にすることが難しく、さらには平坦構造と高アスペクト構造の境界部分において、気泡が入り易く、それに起因する硬化不良などの不具合が発生しやすい。
【００６４】
図６では、凹凸マクロ構造部４１において、２種類の凹凸構造形成部６１、６１’によって、パターン形状が形成されている例を示している。
なお、本事例では凹凸構造形成部は６１と６１’の２種類が示されており、それぞれは凹凸構造の高さや配列ピッチ、形状が異なることを示すが、これに限定されず、このような凹凸構造が３種類以上であっても構わない。
【００６５】
図７ならびに図８に示す凹凸マクロ構造部４１は、凹凸構造形成部６１と平坦部６２とからなる例を示している。図７のＸ−Ｘで示す線分で切った断面図が図８である。
それぞれ半径の異なる円周状に、三角形状（鋸刃状）の凸部が設けられたフレネルレンズ状の構成が示されている。
【００６６】
この凹凸マクロ構造部４１では、必ずしも凸形状である必要はなく、凹部として設けられていても良い。
【００６７】
また、凹部または凸部の断面形状も、必ずしも三角形である必要はなく、四角形や台形などの矩形形状、半円または半楕円形、紡錘形状、五角形以上の多角形など任意の形状からなる凹部または凸部を、任意のピッチで、直線状、破線状、曲線状、点状、格子状などに配列することができ、また配列された凹部または凸部によって任意のパターン形状を形成することができる。
特に凹部または凸部の断面形状が台形形状である場合は、後述の製造工程において積層体とロール体とを剥離して離型する際に剥離しやすく、剥離性の向上という利点を有する。
【００６８】
また、形成されたパターン形状内において、前記直線状、破線状、曲線状、点状、格子状などの配列形態は、単独の配列形態であっても良く、また２つ以上の複数の配列形態が混在する形で配列されてあっても良い。また各配列方向を複数組み合わせて用いることができる。
【００６９】
そしてこのような凹凸マクロ構造部４１は、図８に示す三角形状の高さまたは深さｂとピッチａの比、すなわちアスペクト比（ｂ／ａ）が、０．３以上３．０以下の構造であることが望ましい。
【００７０】
また、凹凸マクロ構造部４１は、凹凸マクロ構造部４１が設けられた領域内において、凸部または凹部の高さまたは深さｂが同じであっても良いし、用途に応じて、任意にその高さまたは深さｂを変化させることができる。
【００７１】
また、凹凸マクロ構造部４１は、その形状において、高さまたは深さｂが、０．１μｍ以上２０μｍ以下の凹凸構造を有することが望ましい。
【００７２】
（積層体の製造方法）
次に、本発明の実施形態に係る製造方法について詳しく説明する。
図３は、本発明の実施形態に係る積層体の製造方法のフロー図である。
【００７３】
図３に示すように、積層体２０の製造方法は、凹凸マクロ構造用の賦形版を作製する工程Ｆ１と、基材上に剥離層を塗布した後、リブ構造領域層を塗布形成する工程Ｆ２と、リブ構造領域層付き基材を巻き出す工程Ｆ３、その上に凹凸構造成型層用塗布液を基材に塗工する工程Ｆ４と、凹凸構造成型層が塗布された基材を巻き出す巻出工程Ｆ５と、凹凸構造成型層に前記賦形版を熱圧着して成形する工程Ｆ６と、この積層体に紫外線を照射する工程Ｆ７と、積層体を腑形版から離型する工程F８と、成形された積層体を巻き取る巻取工程Ｆ９とからなる。
【００７４】
（工程Ｆ１）
凹凸マクロ構造用賦形版の作製工程Ｆ１は、従来公知の賦形版作製方法をいずれも用いることができる。例えば、直接金属表面を切削あるいはレーザ加工する方法や、金属表面に感光材料を塗布した後、レーザやマスク版を介して紫外線を照射するなどしてパターニングし、感光材料を現像した後、金属表面をエッチングする方法、あるいは塗布された感光材料に対し、レーザ光やマスク版を介して紫外線を照射するなどしてパターニングし、感光材料を現像した後、感光材料表面に金属薄膜を形成して、電鋳法などにより金属版を形成する方法など、任意の手法を用いて賦形版を作製することができる。
【００７５】
（工程Ｆ２）
まず積層体用基材３０上に、離型用の剥離層（図示せず）を塗布、乾燥した後、リブ構造領域層３１を塗布形成する。剥離層およびリブ構造領域層３１の塗布方法はいずれも、
先に述べたように従来公知のコーティング方法を用いて行うことができる。
【００７６】
（工程Ｆ３）
工程Ｆ３では、工程Ｆ２によりリブ構造領域層３１が形成された基材を巻き出す。表面状態がタックフリーの場合は、続けて凹凸構造成型層４０を塗布することが可能なため、工程を省略することが可能である。
【００７７】
（工程Ｆ４）
巻き出された積層体用基材３０上に、凹凸構造成型層４０を塗布する。凹凸構造成型層４０の塗布方法は、同様に従来公知のコーティング方法を用いて行うことができる。
【００７８】
（工程Ｆ５）
得られた凹凸構造成型層４０が塗布された積層体を巻き出して、熱圧成型装置に接続する。
【００７９】
以降の工程については、図９に示す製造工程も参照しながら説明する。図９は、成形装置に積層体を巻き出し、凹凸構造成型層において凹凸構造を形成する工程を示す概略図である。
【００８０】
（工程Ｆ６）
工程Ｆ１で作製された賦形版を成形装置の成型ロール９３に取り付け、凹凸構造成型層付き基材９１を成型ニップロールで巻き出し、成型ロール９３により加熱された賦形版に対して、凹凸構造成型層付き基材９１を圧着することにより、賦形版の凹凸マクロ構造を凹凸構造成型層４０に転写成形する。
【００８１】
（工程Ｆ７）
この時、ＬＥＤ光源９４によって、凹凸構造成型層付き基材９１における積層体用基材３０側から紫外線の照射を実施し、凹凸構造成型層４０を硬化させる。このため、積層体用基材３０は、ＬＥＤ光源９４から放出される紫外線に対して透過率２０％以上を有することが必要となる。
【００８２】
ここで、ＬＥＤ光源９４は、３００ｎｍ〜４１０ｎｍの波長領域の紫外線を発光するものであり、さらには３６０ｎｍ〜３７０ｎｍの範囲の光源が好適に用いられる。
これは、上述の範囲の発光波長のＬＥＤ光源が、入手容易性、基材厚、紫外線硬化性樹脂の硬化速度などの点から好ましいためである。
【００８３】
ＬＥＤ光源は、超高圧水銀ランプやメタルハライドランプなどに比べて、発光波長が非常に狭いという特徴があり、熱線の放出が少ないことから、効率良く、また積層体用基材３０や凹凸構造成型層４０などからなるワークへの熱ダメージを与えることなく、凹凸構造成型層４０の硬化を行うことが可能となる。
【００８４】
（工程Ｆ８）
賦形版から、紫外線硬化した凹凸構造成型層４０を剥離ロール９５により離型して、凹凸構造成型後の積層体２０を得る。
【００８５】
（工程Ｆ９）
成型後の積層体２０を巻取り用ロール（図示せず）に巻き取る。
【００８６】
（ロール体の製造方法）
次に、本発明の実施形態に係るロール体の製造工程について説明する。
図４は、本発明の実施形態に係るロール体の製造方法のフロー図である。
また図１０、図１１、図１２はそれぞれ積層体２０からロール体１０を作製する製造工程の一部を示す断面図であり、さらに図１５は積層体２０からロール体１０を作製する工程を示す概略図である。これらの図を参照しながら以下に説明を述べる。
【００８７】
（工程Ｆ１０）
まず、前述の図３に示す工程で作製した積層体２０を巻き出す。
【００８８】
（工程Ｆ１１）
次に、図１０の断面図に示すように、巻き出した積層体２０の凹凸構造成型層４０の上に、エンボス層１００を塗布する。塗布方法は前述と同様に、従来公知の塗布方法でよい。
【００８９】
エンボス層１００の材料としては、前述の凹凸構造成型層４０の材料と同様の、常温においてタックフリーであり、熱による軟化性と紫外線照射による硬化性を有する樹脂であればいずれも用いることができる。
【００９０】
（工程Ｆ１２）
続いて、図１１の断面図に示すように、エンボス層１００の上に基材１１０をラミネートにより積層する。
【００９１】
（工程Ｆ１３）
さらに、図１２の断面図に示すように、ＬＥＤ光源１２１によって、ラミネートした基材１１０側から紫外線の照射を実施する。このため、基材１１０は、ＬＥＤ光源１２１から放出される紫外線に対して透過率２０％以上を有することが必要となる。
なおＬＥＤ光源１２１については、前述のＬＥＤ光源９４と同様の特性を有するものを用いればよい。なお本実施形態では光源をＬＥＤとしたが、本工程ではさらに、光源に高圧水銀ランプやメタルハライドランプを使用しても構わない。
【００９２】
（工程Ｆ１４）
図１２で示す構造の積層体から、積層体用基材３０を離型して、図１に示すロール体１０を得る。離型する際、積層体用基材３０と共に、絵柄記録領域１０１の領域に存在した凹凸構造成型層４０が剥離する。これにより、ロール体１０の絵柄記録領域１０１では、エンボス層１００のエンボス面が露出する。
【００９３】
（工程Ｆ１５）
上記の工程で作製したロール体１０を、ロール体用巻取りロール（図示せず）により巻き取る。
【００９４】
（工程Ｆ１６）
ロール体１０を離型した状態の積層体を、積層体用巻取りロール（図示せず）により巻き取る。
【００９５】
図１６は、積層体からロール体を作製する製造工程を示す概略図であり、図の左から右へ、積層体が巻かれる方向に工程が進む。
【００９６】
まず積層体１５０を出発点として、塗工ヘッド１５１から紫外線硬化性樹脂が塗布されてエンボス層１５２が形成される。この上に、ラミネート基材１５３がラミネートロール１５４によって圧着されてラミネートされる。ここで、積層体１５０は前記積層体２０に相当し、ラミネート基材１５３はロール体の基材１１０に相当する。
【００９７】
ラミネート後、ＬＥＤ光源１５５から紫外線が照射され、エンボス層１５２が硬化する。そして、剥離ロール１５６によってロール体（剥離後）１５７と積層体（剥離後）１５８に離型して、ロール体が得られる。
【００９８】
図１４は、図１６に示した工程で得られた積層体（剥離後）１５８の断面図である。
積層体用基材３０上に、ロール体を剥離後の凹凸構造成型層１４０が残っている状態を示す。
また図１５は、剥離後の積層体を示す平面図であり、剥離後の凹凸構造成型層１４０が残存し、リブ領域１０２のリブは剥離して残っていない。
【００９９】
ロール体１０の基材１１０は、実質的に透明で、熱圧成型時の温度に耐えられる基材であれば、いずれも用いることができ、具体的には例えば、ポリエチレンテレフタレート（ＰＥＴ）、ポリエチレンナフタレート（ＰＥＮ）、ポリカーボネート、アクリル樹脂などを例示することができる。
【０１００】
また、基材１１０は、エンボス層１００を硬化させるための紫外線を２０％以上透過することが望ましい。これは、エンボス層１００を硬化させる紫外線の照射が、基材１１０側から実施されるためであり、透過率が低すぎると、エンボス層１００の硬化に時間を要することとなるためである。
【０１０１】
このような基材１１０の厚さは、１６〜１００μｍのものが好適に用いられる。また、基材１１０は、サンドブラスト処理や溶剤処理法などによる表面凹凸処理、あるいはコロナ放電処理、オゾン・紫外線照射処理などの表面の酸化処理、または帯電防止処理や易接着層の塗布処理など、各種処理が施されてあっても何ら問題ない。
【０１０２】
（リブ構造の形状）
図１８は積層体のリブ構造のパターン断面形状を示している。図１８（ａ）のリブ構造領域層３１のパターン断面形状は側面が垂直な矩形であり、これが基本的な形状である。図１８（ｂ）では、パターン断面形状が逆台形であり、図１８（ｃ）では、台形になっている。
また図１９はロール体のリブ構造の断面形状を示している。図１９（ａ）のリブ構造領域層３１のパターン断面形状は、図１８（ｂ）のリブ構造を有する積層体を用いて前述の製造工程によりロール体を形成した場合に対応する。この場合、図１８（ｂ）のリブ構造が逆台形であるため、図１９（ａ）では台形になる。
同様に、図１９（ｂ）は図１８（ｃ）に対応する。
【０１０３】
図２０に、他の実施形態におけるリブ構造のパターン断面形状を示す。
図２０（ａ）のリブ構造領域層３１ａのパターン断面形状は、底部（下側）の幅よりも頂部（上側）の幅が大きく、かつ、側面のエッジが丸みを帯びており、パターン中心に向かって凸な曲線となっている。
また、図２０（ｂ）のリブ構造領域層３１ｂのパターン断面形状は、（ａ）とは逆に底部の幅の方が頂部の幅よりも大きく、かつ、側面のエッジが丸みを帯びており、パターン中心に向かって凸な曲線となっている。
【０１０４】
このような断面形状であることで、このロール体を用いて転写形成した剥離後の積層体１５８において、パターン側面の形状は裾引きのない良好な形状が得られる。
ロール体の転写工程については前述の図５、及び図１０〜１２に関する記載において概略を述べているが、転写工程はこれに限らず、他の方法を採用しても構わない。
例えば、ここで図２０（ａ）のリブ構造領域層３１ａを例にとって、図２１（ａ）〜（ｇ
）の工程フローを説明する。
【０１０５】
まず図２１（ａ）では、基材３０上に凹凸構造成型層４０を積層するが、このとき凹凸構造成型層４０は、リブ構造領域層を形成する位置を空けて積層する。凹凸構造成型層４０は、前述のように硬化性樹脂を塗布して形成した場合に、そのパターンのエッジ部分は（ａ）に示すように丸みを帯びた形状となる。
そして、この凹凸構造成型層４０の積層されていない位置にリブ構造領域層３１ａを積層することによって、リブ構造領域層３１ａは凹凸構造成型層４０のエッジに沿って賦形され、（ｂ）に示すような形状となる。なおこのとき、凹凸構造成型層４０の基材面からの高さはリブ構造領域層３１ａよりも高くする。
【０１０６】
次に、前述の賦形版（図示せず）を用いて熱圧成形により凹凸構造成型層４０に凹凸構造を形成すると、凹凸構造成型層４０がリブ構造領域層３１ａの上側にはみ出して全体を覆い、（ｃ）に示すような凹凸構造となる。そしてこの上に、エンボス層１００を塗布積層することで（ｄ）に示す構成となり、さらに基材１１０をラミネートして、（ｅ）に示す積層体が得られる。
これに、（ｆ）に示すようにＬＥＤ光源１２１によって基材１１０側から紫外線を照射して、凹凸構造成型層４０を硬化させた後、凹凸構造成型層４０とエンボス層１００の間を境界として剥離を行い、（ｇ）に示す構成のロール体１０ａと積層体１５８ａが得られる。
【０１０７】
ここで、リブ構造領域層３１ａのエッジが丸みを帯びていることで、剥離しやすく、かつ剥離した積層体１５８ａの形状も良好となる。即ち（ｇ）に示すように、剥離後の積層体１５８ａのリブ領域１７０はきれいに剥離し、底部で裾引き形状にはならず、急峻な角度のいわゆるキレの良い断面形状が得られる。なお裾引きは、剥離時にリブ構造とともにリブ構造以外の部分の樹脂が付着して剥離されることで発生するものである。
【０１０８】
また、他の転写工程を採用することもできる。
例えば、図２２（ａ）に示す構成のリブ構造領域層３１を基材３０上に積層し、次に（ｂ）に示すように、このリブ構造領域層３１上には積層されないようにして凹凸構造成型層４０を基材３０上に積層する。
そして賦形版を用いて凹凸構造成型層４０に（ｃ）に示すような凹凸構造を形成する。このとき凹凸構造成型層４０がリブ構造領域層３１の上側にはみ出してしまわないようにするには、例えば賦形版の凸部分がリブ構造領域層３１に密着して接するようにしておけばよい。または、凹凸構造成型層４０のエッジがリブ構造領域層３１と少し離れた位置になるようにしてもよい。
【０１０９】
以降の転写工程は、図２１に示した工程と同様である。図２２（ｄ）においてエンボス層１００を積層した後、（ｅ）のように基材１１０を積層して積層体を得た後、（ｆ）においてＬＥＤ光源１２１によって基材１１０側から紫外線を照射し、凹凸構造成型層４０を硬化させる。次に凹凸構造成型層４０とエンボス層１００の間を境界として剥離を行い、（ｇ）に示す構成のロール体１０ａと積層体１５８ａが得られる。この場合も、剥離後の積層体１５８ａのリブ領域１７０はキレの良い良好な断面形状が得られる。
【実施例】
【０１１０】
本発明の実施形態に係るロール体について、実施例を以下に示す。
【０１１１】
リブ構造領域層として熱可塑性ポリアクリル酸エステル樹脂を、５０μｍＰＥＴ基材（Ｅ５１００／東洋紡）上にグラビアコーターで乾燥後の膜厚が約２μｍとなるように塗工および乾燥し、ロール状に巻き取った。
【０１１２】
凹凸構造成型層用塗布液として、アクリル樹脂アクリレートであるヒタロイド７９７５（日立化成製、樹脂分３３％）に重合開始剤イルガキュア３７９（ＢＡＳＦ製）をＭＥＫにＮｖ４０％となるように調整した重合開始剤溶液を固形分に対して３％添加した。
さらに表面改質剤としてＢＹＫ−３７８（ビッグケミージャパン製）をヒタロイド７９７５に対して２％添加した凹凸構造成型層用塗布液を用い、グラビアコーターで、リブ状構造領域層が塗布された基材に、乾燥後の膜厚が約１０μｍとなるように塗工および乾燥し、ロール状に巻き取った。
【０１１３】
凹凸構造成型層に対して、鋸刃状の凹凸構造（構造サイズ３ｃｍ、深さ８μｍ一定、ピッチ６〜１１μｍ）を有する円筒状のＮｉ版を押し付け、成型温度１６０℃、プレススピード０．５ｍ／ｍｉｎにて熱圧成型を実施した。
【０１１４】
熱圧成型をしながら、基材越しに、光源として出力６０％に設定したＬＥＤ光源（HOYA
CANDEO OPTRONICS）を用いて紫外線を照射し、凹凸構造成型層を硬化させた。
【０１１５】
得られた積層体にロール体成型層としてＰＡＫ−０１（東洋合成株式会社）をＵＶ硬化後の膜厚が約１０μｍとなるようにグラビアコーターで塗工し、５０μｍ易接着ＰＥＴ基材Ａ４１００（東洋紡）でラミネートした後に、光源としてメタルハライドランプ（Nordson）３００ｍＪ／ｃｍ２を使用し、ＵＶ照射した後に剥離し、巻き取ることでロール体を得た。
【０１１６】
剥離は、リブ状構造領域層部分はＰＥＴ基材とリブ状構造領域層界面で、それ以外の部分は凹凸構造成型層とロール体成型層の界面で剥離した。
【０１１７】
以上により、本発明の実施形態に係るロール体が得られた。このロール体は巻取りの際の巻きズレがなく、良好な巻き姿のロール体であった。
【産業上の利用可能性】
【０１１８】
本発明におけるロール体は、微細な凹凸構造から成る光学フィルムとして利用できる。また、本発明のロール体は装飾性が高く、例えば紙幣、カード、商品券などのセキュリティ媒体や、パスポートなどの公的文書などの偽造防止や複写を防止するための表示体としても用いることができる。
【符号の説明】
【０１１９】
１０、１０ａ    ロール体
２０    積層体
３０    積層体用基材
３１    リブ構造領域層
３１ａ、３１ｂ    リブ構造領域層
４０    凹凸構造成型層
４１    凹凸マクロ構造部
４２    リブ状構造部
６１、６１´    凹凸構造形成部
６２    平坦部
６３    境界部
９１    凹凸構造成型層付き基材
９２    成型ニップロール
９３    成型ロール
９４    ＬＥＤ光源
９５    剥離ロール
９６    凹凸構造成型後基材
１００  エンボス層
１０１  絵柄記録領域
１０２  リブ領域
１１０  基材
１２１  ＬＥＤ光源
１４０  剥離後の凹凸構造成型層
１５０  積層体
１５１  塗工ヘッド
１５２  エンボス層付き積層体
１５３  ラミネート基材
１５４  ラミネートロール
１５５  ＬＥＤ光源
１５６  剥離ロール
１５７  ロール体（剥離後）
１５８、１５８ａ  積層体（剥離後）
１６０  センサー
１６１  センサーマーク
【図１】
2020093523.tif 000003
【図２】
2020093523.tif 000004
【図３】
2020093523.tif 000005
【図４】
2020093523.tif 000006
【図５】
2020093523.tif 000007
【図６】
2020093523.tif 000008
【図７】
2020093523.tif 000009
【図８】
2020093523.tif 000010
【図９】
2020093523.tif 000011
【図１０】
2020093523.tif 000012
【図１１】
2020093523.tif 000013
【図１２】
2020093523.tif 000014
【図１３】
2020093523.tif 000015
【図１４】
2020093523.tif 000016
【図１５】
2020093523.tif 000017
【図１６】
2020093523.tif 000018
【図１７】
2020093523.tif 000019
【図１８】
2020093523.tif 000020
【図１９】
2020093523.tif 000021
【図２０】
2020093523.tif 000022
【図２１】
2020093523.tif 000023
【図２２】
2020093523.tif 000024